(57)【要約】提示され、説明されるのは、分散塗料であって、各々の場合に分散塗料の総重量に基づいて、ａ）１重量％〜１５重量％の顔料、ｂ）３０重量％〜６０重量％のフィラー、ｃ）１重量％〜２５重量％のポリマー、ｄ）０．１重量％〜３．５重量％のアルカリ金属アルキルシリコネート、ｅ）２５重量％〜７０重量％の水を含み、分散塗料のｐＨが１０〜１２である、分散塗料である。さらに説明されるのは、分散塗料を製造するプロセスである。この分散塗料は、内装塗布及び／又は外装塗布における使用に適している。【選択図】なし【特許請求の範囲】
【請求項１】
分散塗料であって、各々の場合に前記分散塗料の総重量に基づいて、
ａ．１重量％〜１５重量％の顔料と、
ｂ．３０重量％〜６０重量％のフィラーと、
ｃ．１重量％〜２５重量％のポリマーと、
ｄ．０．１重量％〜３．５重量％のアルカリ金属アルキルシリコネートと、
ｅ．２５重量％〜７０重量％の水と、
を含み、
前記分散塗料のｐＨは１０〜１２である、
分散塗料。
【請求項２】
各々の場合に前記分散塗料の前記総重量に基づいて、０．１重量％〜２重量％、特に０．３重量％〜２重量％、又は０．５重量％〜１．５重量％のアルカリ金属アルキルシリコネートを含むことを特徴とする、請求項１に記載の分散塗料。
【請求項３】
前記アルカリ金属アルキルシリコネートは、カリウムメチルシリコネートであることを特徴とする、請求項１又は２に記載の分散塗料。
【請求項４】
前記顔料は、二酸化チタン、酸化鉄イエロー、アリーリド（モノアゾ）、バナジン酸ビスマス、ペリノン、ルチル錫亜鉛、キナクリドン、ジケトピロロピロール、酸化鉄レッド、フタロシアニンブルー、ジオキサジン、コバルトブルー、群青、フタロシアニングリーン、酸化クロムグリーン、コバルトグリーン、着色カーボンブラック、酸化鉄ブラック、ピラゾロキナゾロン、ナフトールＡＳモノアゾ顔料、及びそれらの混合物から成る群から選択されることを特徴とする、請求項１〜３の何れか一項に記載の分散塗料。
【請求項５】
前記フィラーは、ドロマイト、硫酸バリウム、長石、水晶、炭酸カルシウム、雲母、カオリン、焼成カオリン、滑石、珪藻土、及びそれらの混合物から成る群から選択されることを特徴とする、請求項１〜４の何れか一項に記載の分散塗料。
【請求項６】
前記フィラーは、少なくとも炭酸カルシウムとカオリンとの混合物であることを特徴とする、請求項１〜５の何れか一項に記載の分散塗料。
【請求項７】
前記分散塗料の前記ｐＨは１０．５〜１１．５、特に１０．５〜１１．４であることを特徴とする、請求項１〜６の何れか一項に記載の分散塗料。
【請求項８】
前記分散塗料の前記ｐＨは、少なくとも４週間、特に少なくとも８週間又は少なくとも１２週間又は少なくとも１６週間又は少なくとも２０週間の期間にわたり、実質的に一定に留まることを特徴とする、請求項１〜７の何れか一項に記載の分散塗料。
【請求項９】
前記分散塗料は、各々の場合に前記分散塗料の前記総重量に基づいて、２重量％〜２３重量％、特に４重量％〜２０重量％のポリマーを含むことを特徴とする、請求項１〜８の何れか一項に記載の分散塗料。
【請求項１０】
前記ポリマーは、アクリル酸、アクリル酸誘導体、アクリル酸エステル、メタクリル酸、メタクリル酸誘導体、メタクリル酸エステル、スチレン、スチレン誘導体、Ｎ−ビニルピロリドン、アクリロニトリル、酢酸ビニル、プロピオン酸ビニル、エチレン性不飽和カルボン酸、エチレン性不飽和カルボン酸エステル、エチレン性不飽和カルボン酸無水物、エチレン性不飽和カルボン酸アミド及びカルボン酸ビニルエステルから成る群から選択される少なくとも１つのモノマーに基づく少なくとも１つのポリマー及び／又はコポリマーを含むことを特徴とする、請求項１〜９の何れか一項に記載の分散塗料。
【請求項１１】
前記分散塗料は、さらに別の添加剤として分散剤、湿潤剤、増粘剤、安定剤、消泡剤及び／又は疎水化剤を含むことを特徴とする、請求項１〜１０の何れか一項に記載の分散塗料。
【請求項１２】
請求項１〜１１の何れか一項に記載の分散塗料を製造するためのプロセスであって、
ａ．各々の場合に組成物の総重量に基づいて、
ｉ．１重量％〜１５重量％の顔料と、
ｉｉ．３０重量％〜６０重量％のフィラーと、
ｉｉｉ．１重量％〜２５重量％のポリマーと、
ｉｖ．０．１重量％〜３．５重量％のアルカリ金属アルキルシリコネートと、
ｖ．２５重量％〜７０重量％の水と、
を含む組成物を準備するステップと、
ｂ．ａに列挙された成分を分散させるステップと、
ｃ．ｐＨを１０〜１２の値に調節するステップと、
を含む、プロセス。
【請求項１３】
前記組成物は、各々の場合に前記組成物の前記総重量に基づいて、０．１重量％〜２重量％、特に０．３重量％〜２重量％又は０．５重量％〜１．５重量％のアルカリ金属アルキルシリコネートを含むこと、及び／又は、前記アルカリ金属アルキルシリコネートはカリウムメチルシリコネートであること、及び／又は、前記顔料は、二酸化チタン、酸化鉄イエロー、アリーリド（モノアゾ）、バナジン酸ビスマス、ペリノン、ルチル錫亜鉛、キナクリドン、ジケトピロロピロール、酸化鉄レッド、フタロシアニンブルー、ジオキサジン、コバルトブルー、群青、フタロシアニングリーン、酸化クロムグリーン、コバルトグリーン、着色カーボンブラック、酸化鉄ブラック、ピラゾロキナゾロン、ナフトールＡＳモノアゾ顔料、及びそれらの混合物から成る群から選択されること、及び／又は、前記フィラーは請求項５及び６の少なくとも１つの特徴によって特徴付けられること、及び／又は、前記分散塗料の前記ｐＨは、１０．５〜１１．５、特に１０．５〜１１．４であること、及び／又は、前記分散塗料の前記ｐＨは、少なくとも４週間、特に少なくとも８週間又は少なくとも１２週間又は少なくとも１６週間又は少なくとも２０週間の期間にわたり実質的に一定に留まること、及び／又は、前記組成物は、各々の場合に前記組成物の前記総重量に基づいて、２重量％〜２３重量％、特に４重量％〜２０重量％のポリマーを含むこと、及び／又は、前記ポリマーは、アクリル酸、アクリル酸誘導体、アクリル酸エステル、メタクリル酸、メタクリル酸誘導体、メタクリル酸エステル、スチレン、スチレン誘導体、Ｎ−ビニルピロリドン、アクリロニトリル、酢酸ビニル、プロピオン酸ビニル、エチレン性不飽和カルボン酸、エチレン性不飽和カルボン酸エステル、エチレン性不飽和カルボン酸無水物、エチレン性不飽和カルボン酸アミド及びカルボン酸ビニルエステルから成る群から選択される少なくとも１つのモノマーに基づく少なくとも１つのポリマー及び／又はコポリマーを含むこと、及び／又は、前記組成物はさらに別の添加剤として分散剤、湿潤剤、増粘剤、安定剤、消泡剤及び／又は疎水化剤を含むこと、を特徴とする、請求項１２に記載のプロセス。
【請求項１４】
内装塗布及び／又は外装塗布のための、請求項１〜１１の何れか一項に記載の分散塗料の使用。
【請求項１５】
分散塗料を安定化するためのアルカリ金属アルキルシリコネートの使用。
【発明の詳細な説明】
【技術分野】
【０００１】
本発明は、分散塗料、分散塗料を製造するためのプロセス、分散塗料の使用、及び、分散塗料を安定化するためのアルカリ金属アルキルシリコネートの使用に関する。
【背景技術】
【０００２】
基材の上塗りのための種々の塗装材が知られている。これらはシリケート塗料だけでなく、とりわけ分散シリケート塗料及びポリマー分散塗料をも含む。
【０００３】
シリケート塗料は、有機成分を含まない２成分塗料である。シリケート塗料の２つの主成分は、水ガラス及び水ガラス耐性顔料である。シリケート塗料は、典型的には、塗布の直前に２つの主成分を結びつけることによって混合される。従って、シリケート塗料は、幾つかの製造段階を必要とし、それらの作業は一般に難しく、豊富な経験を必要とする。
【０００４】
ドイツ工業規格第１８３６３号による分散シリケート塗料は、水ガラス及び水ガラス耐性顔料だけでなく、分散シリケート塗料の総量に基づいて５重量％までの有機成分をも含む。使用される有機成分は、特に合成樹脂分散剤である。さらに、疎水化剤などの別の物質が含まれてもよい。合成樹脂分散剤の使用は、分散シリケート塗料を１成分システムとして提供することを可能にする。
【０００５】
シリケート塗料及び分散シリケート塗料の両方は、通常はｐＨが１３までの非常に強いアルカリ性を有し、これが労働衛生及び安全性の観点から比較的厄介な予防措置を必要とする。
【０００６】
分散塗料としても知られるポリマー分散塗料は、通常は、比較的多量の有機化学成分、特にポリマーなどの合成樹脂を、特に合成樹脂分散剤の形態で含む。十分な貯蔵安定性を確実にするために、分散塗料は、通常は、例えばイソチアゾリンなどの防腐剤を必要とする。しかし、これらは皮膚刺激及び特にアレルギー患者に他の刺激をもたらす可能性がある。
【０００７】
特許文献１は、ポリマー分散剤、顔料及び／又はフィラー、水ガラス並びに水を含む分散塗料について記載している。この分散塗料は、何も防腐剤を必要としないという特徴を有する。しかし、水ガラスの存在により、無機結合剤が付加的に存在し、その結果、この分散塗料の性質、特にその施工性が損なわれる可能性がある。
【０００８】
特許文献２は、二酸化チタン、フィラー、アルキド樹脂及び水を含む、アルキド樹脂エマルジョン塗料について記載している。使用の直前にこの塗料はナトリウムメチルシリコネートと混ぜ合わされ、その結果、改質された塗料は、ナトリウムメチルシリコネートの無いアルキド樹脂エマルジョン塗料よりも良好な清浄特性を示す。特許文献２は、アルキド樹脂エマルジョン塗料のｐＨ、その貯蔵安定性、又は防腐剤の存在に関しては何も示唆していない。さらに、特許文献２によると、ナトリウムメチルシリコネートを含むアルキド樹脂エマルジョン塗料は、貯蔵のために意図されていない。
【先行技術文献】
【特許文献】
【０００９】
【特許文献１】欧州特許第１  ２９７  ０７９（Ｂ１）号
【特許文献２】独国特許第１  ０３１  ９１０号
【発明の概要】
【発明が解決しようとする課題】
【００１０】
上記に説明された従来技術から発して、本発明の目的は、実質的に防腐剤が無く、良好な貯蔵安定性を有し、及び／又は容易に施工可能な分散塗料を提供することである。
【課題を解決するための手段】
【００１１】
これらの目的の全て又は幾つかは、本発明により、請求項１の分散塗料、請求項１１に記載のプロセス、請求項１３に記載の使用及び請求項１４に記載の使用によって達成される。
【００１２】
本発明の有益な実施形態は、従属請求項において明示され、以下で詳しく説明される。
【００１３】
本発明による分散塗料は、１０〜１２のｐＨを有し、各々の場合に分散塗料の総重量に基づいて、以下の成分、
ａ．１重量％〜１５重量％の顔料と、
ｂ．３０重量％〜６０重量％のフィラーと、
ｃ．１重量％〜２５重量％のポリマーと、
ｄ．０．１重量％〜３．５重量％のアルカリ金属アルキルシリコネートと、
ｅ．２５重量％〜７０重量％の水と、
を含む。
【００１４】
今や、驚いたことに、１０〜１２のｐＨを有する分散塗料内で、１重量％〜１５重量％の顔料を、３０重量％〜６０重量％のフィラー、１重量％〜２５重量％のポリマー、０．１重量％〜３．５重量％のアルカリ金属アルキルシリコネート、及び２５重量％〜７０重量％の水と混ぜ合わせると、成分が互いに例外的な親和性を示す分散塗料を与えることが見出されている。結果として、本発明による分散塗料で上塗りされた表面は、より均一な外観を有する。特に、本発明による分散塗料で上塗りされた表面が、良好なレベリングにより非常に均一に形成されるということが明白である。その結果、本発明による分散塗料は例外的な施工性を有する。さらに、本発明による分散塗料は、防腐剤がなくとも、数週間の貯蔵期間の後、変色を示さないことが見出されている。最後に、本発明による分散塗料のｐＨは、数週間の貯蔵期間にわたって実質的に一定に留まることが見出されている。
【００１５】
特定の理論に拘束されることなしに、アルカリ金属アルキルシリコネートは、分散塗料、特に分散塗料のｐＨを安定化するように、そしてさらに成分の良好な親和性を確実にするように考えられる。本明細書において、アルカリ金属アルキルシリコネートは、ｐＨ緩衝剤として作用するように考えられる。もっぱら有機結合剤の存在は、分散塗料のｐＨにおいて、成分の間の良好な親和性を助長するように考えられる。この活性は、アルカリ金属アルキルシリコネート溶液の貯蔵安定性を増すための添加物の４０％までの濃度を有するアルカリ金属アルキルシリコネート溶液に関して、特許文献２において言及された必要な添加物の観点からは、予知できなかった。
【００１６】
本発明において考察される分散塗料は、特に内装用分散塗料、外装用分散塗料、シリコーン樹脂塗料、並びに、内装用及び外装用下塗りを含む分散ベースの下塗りである。
【００１７】
本発明によるアルカリ金属アルキルシリコネートは、特に化学式 ＭＯＳｉ（Ｒ）（ＯＨ）２を有する化合物であり、ここでＭはアルカリ金属であり、Ｒはアルキル置換基である。アルカリ金属アルキルシリコネートは、例えば、アルキルシラントリオールとアルカリ金属水酸化物との反応によって得ることができる。アルカリ金属アルキルシリコネート溶液、特に水溶液の製造は、例えば特許文献２に記載されている。
【００１８】
本発明によるアルカリ金属アルキルシリコネートに適する化合物ＭＯＳｉ（Ｒ）（ＯＨ）２において、アルカリ金属Ｍは、特に、リチウム、ナトリウム、カリウム、及びそれらの混合物から成る群から選択することができる。アルキル置換基Ｒは、メチル、エチル、ｎ−プロピル、イソプロピル、ｎ−ブチル、イソブチル、ｔｅｒｔ−ブチル、ｎ−ペンチル、イソペンチル、ｔｅｒｔ−ペンチル、ネオペンチル、フェニル、アリール、及びシクロヘキシルから成る群から選択されることが好ましい。アルキル置換基がメチルである場合が好ましい。本発明による分散塗料のアルカリ金属アルキルシリコネートが、リチウムメチルシリコネート、ナトリウムメチルシリコネート及びカリウムメチルシリコネートから成る群から選択される場合がより好ましい。アルカリ金属アルキルシリコネートがカリウムメチルシリコネートである場合が最も好ましい。これらのアルカリ金属アルキルシリコネート、特にカリウムメチルシリコネートは、均一な表面をもたらし、容易に扱いやすい。
【００１９】
本発明による分散塗料内で、アルカリ金属アルキルシリコネートは、分散塗料の総重量に基づいて、０．１重量％〜３．５重量％の量が含まれる。本発明による分散塗料は、各々の場合に分散塗料の総重量に基づいて、０．１重量％〜２重量％、特に０．３重量％〜２重量％又は０．５重量％〜１．５重量％のアルカリ金属アルキルシリコネートを含む場合が好ましい。これらの含有量を有する分散塗料は、良好な施工性及び良好な貯蔵安定性を示す。
【００２０】
本発明によると、分散塗料は１重量％〜１５重量％の顔料を含む。種々の物質が顔料として適している。顔料が、二酸化チタン、酸化鉄イエロー、アリーリド（モノアゾ）、バナジン酸ビスマス、ペリノン、ルチル錫亜鉛、キナクリドン、ジケトピロロピロール、酸化鉄レッド、フタロシアニンブルー、ジオキサジン、コバルトブルー、群青、フタロシアニングリーン、酸化クロムグリーン、コバルトグリーン、着色カーボンブラック、酸化鉄ブラック、ピラゾロキナゾロン、ナフトールＡＳモノアゾ顔料、及びそれらの混合物から成る群から選択される場合が好ましい。本発明の好ましい実施形態において、分散塗料は、３重量％〜１３重量％の顔料を含み、より好ましくは５重量％〜１２重量％の顔料を含む。
【００２１】
一実施形態において、無機顔料を用いることが好ましい。無機顔料の例は、二酸化チタン、酸化鉄などの酸化物、例えば、Ｐ．Ｙ．４２、Ｐ．Ｒ．１０１、Ｐ．Ｂｋ．１１、酸化クロムグリーン、例えば、Ｐ．Ｇ．１７、混相顔料、例えば、酸化コバルトブルーＰ．Ｂ．２８及びグリーンＰ．Ｇ．５０、バナジン酸ビスマスＰ．Ｙ．１８４、ルチル錫亜鉛Ｐ．Ｏ．２１６、シリケート、例えば、群青Ｐ．Ｂ．２９、並びにカーボン、例えばカーボンブラックＰ．Ｂｋ．７である。
【００２２】
さらに別の実施形態においては、有機顔料を用いることが好ましい。有機顔料の例は、アゾ顔料、例えば、アリーリドイエロー（モノアゾ）Ｐ．Ｙ．７４、多環顔料、例えば、キナクリドンＰ．Ｒ．１２２、ペリノンＰ．Ｏ．４３、ピラゾロキナゾロンＰ．Ｏ．６７、ジケトピロロピロール（ＤＰＰ）Ｐ．Ｒ．２５４、ジオキサジンＰ．Ｖ．２３、及び金属錯塩顔料、例えば、銅フタロシアニンブルーＰ．Ｂ．１５：３及びグリーンＰ．Ｇ．７である。
【００２３】
無機顔料及び有機顔料の例に関して使用された名称は、英国染料染色学会の色指数の一般名に対応する。
【００２４】
さらに別の実施形態において、無機顔料と有機顔料との混合物が用いられる。
【００２５】
列挙された顔料の使用は、実質的に全カラースペクトルをカバーする彩色分散塗料を製造することを可能にする。
【００２６】
成分の顔料、ポリマー、アルカリ金属アルキルシリコネート及び水に加えて、本発明による分散塗料はフィラーを含む。フィラーは、ドロマイト、硫酸バリウム、長石、水晶、炭酸カルシウム、雲母、カオリン、焼成カオリン、滑石、珪藻土、及びそれらの混合物から成る群から選択されることが好ましい。フィラーは、より好ましくは、少なくとも炭酸カルシウムとカオリンとの混合物である。そのようなフィラーは良好な施工性を有する分散塗料を与える。
【００２７】
炭酸カルシウムは、種々の形態、例えば、白亜又は方解石の形態で用いることができる。
【００２８】
実用試験は、特に均一な上塗りを与える分散塗料は、フィラー粒子が小さいときに得られることを示した。本発明による分散塗料のフィラー粒子が、１００μｍ未満の、特に８０μｍ未満の、好ましくは０．１〜５０μｍの、より好ましくは１〜３０μｍのサイズを有する場合が有利である。粒子サイズを測定するためのプロセスは、当業者には知られている。例えば、粒子サイズは、ＤＩＮ  ＥＮ  ＩＳＯ  １５２４による、特にＤＩＮ  ＥＮ  ＩＳＯ  １５２４：２０１３−０６によるグラインドメーターによって測定することができる。フィラーの粒子サイズは、特に分散塗料内の最大凝集物のサイズに関係する。さらに、粒子サイズ、特に粒子サイズ分布は透過型電子顕微鏡によって測定することもできる。
【００２９】
本発明によると、分散塗料のｐＨは１０〜１２、好ましくは１０．５〜１１．５である。これらの列挙されたｐＨ値を有する分散塗料は、防腐剤が実質的に無いときでも、数週間にわたる貯蔵によっても、例えあったとしても、僅かしか変色を示さないことが見出された。分散塗料のｐＨが１０．５〜１１．４である場合がさらにより好ましい。そのようなｐＨ値を有する本発明による分散塗料は、特別な労働衛生及び安全対策がない場合でも使用可能である付加的な利点を有した。
【００３０】
ｐＨは、例えば、アルカリ化剤としても知られるアルカリ性物質の添加によって調節することができる。アルカリ性物質の例は、水酸化リチウム、水酸化ナトリウム及び／又は水酸化カリウムなどのアルカリ金属水酸化物、水酸化マグネシウム、水酸化カルシウム及び／又は水酸化バリウムなどのアルカリ土類金属水酸化物、水酸化アンモニウム、ゾノトライト（６ＣａＯ・６ＳｉＯ２・Ｈ２Ｏ）及び／又はエトリンガイト（独：Ittringit，英：ittringite）（Ｃａ６［Ａｌ（ＯＨ）６］２（ＳＯ４×２６Ｈ２Ｏ））である。ゾノトライトは、単斜晶系（単斜ゾノトライト）を有することが好ましい。ゾノトライト及び／又はエトリンガイトは、特に有利なことに、本発明による分散塗料の中に存在するアルカリ金属アルキルシリコネートと組み合わせて用いることができることが見出されている。特に、アルカリ金属アルキルシリコネートに加えてゾノトライト及び／又はエトリンガイトをアルカリ化剤として含む分散塗料は、向上したｐＨ安定性を示す。本発明の好ましい実施形態において、本発明による分散塗料は、アルカリ金属アルキルシリコネートに加えて、分散塗料の全組成物に基づいて、０．００５重量％〜３重量％、特に０．０１重量％〜１重量％の量のアルカリ化剤を含む。特に、本発明による分散塗料は、分散塗料の全組成物に基づいて、０．００５重量％〜３重量％、特に０．０１重量％〜１重量％のゾノトライト及び／又はエトリンガイトを含むことができる。
【００３１】
本発明の一実施形態において、本発明による分散塗料のｐＨは、少なくとも４週間、好ましくは少なくとも８週間、より好ましくは少なくとも１２週間、さらにより好ましくは少なくとも１６週間、さらにより好ましくは少なくとも２０週間の期間にわたり、実質的に一定に留まる。
【００３２】
本発明によると、分散塗料は、分散塗料の総重量に基づいて、１重量％〜２５重量％のポリマーを含む。各々の場合に分散塗料の総重量に基づいて、分散塗料が２重量％〜２３重量％、より好ましくは４重量％〜２０重量％のポリマーを含む場合が好ましい。分散塗料内のポリマーの報告された含有物は、各々の場合に、固形含有物としてのポリマーに関する。しかし、分散塗料の製造中、ポリマーが分散、特に水性分散の形態で加えられる場合が好ましい。これらのポリマー分散、特に水性ポリマー分散が、４０重量％〜７０重量％、好ましくは４５重量％〜６０重量％、より好ましくは４５重量％〜５５重量％のポリマーを含む場合が有利である。ポリマーが水性ポリマー分散として加えられる場合、ポリマー分散の水は、分散塗料の全水含有量の一部として取り扱われる。これらの量のポリマーを含む分散塗料は良好な作業性を示した。
【００３３】
種々のポリマーが、分散塗料のポリマーとして適する。本発明による分散塗料のポリマーが、アクリル酸、アクリル酸誘導体、アクリル酸エステル、メタクリル酸、メタクリル酸誘導体、メタクリル酸エステル、スチレン、スチレン誘導体、Ｎ−ビニルピロリドン、アクリロニトリル、酢酸ビニル、プロピオン酸ビニル、エチレン性不飽和カルボン酸、エチレン性不飽和カルボン酸エステル、エチレン性不飽和カルボン酸無水物、エチレン性不飽和カルボン酸アミド及びカルボン酸ビニルエステルから成る群から選択される少なくとも１つのモノマーに基づく少なくとも１つのポリマー及び／又はコポリマーを含む場合が好ましい。分散塗料のポリマーが、アクリル酸誘導体及び／又はスチレンに基づく少なくとも１つのポリマーを含む場合が特に好ましい。アクリル酸エステル及び／又はメタクリル酸エステルを使用する場合、アルコール置換基が１〜１２個の炭素原子を含むことが好ましい。アルコール置換基はさらに分岐型でも非分岐型でも良い。好ましい実施形態において、分散塗料のポリマーは、上記のポリマー及び／又はコポリマーの内の少なくとも１つから成る。
【００３４】
本発明による分散塗料は、その上、さらに別の添加剤として分散剤、湿潤剤、増粘剤、安定剤、消泡剤及び／又は疎水化剤を含むことができる。
【００３５】
増粘剤の例は、アルコールアルコキシレート、エチレンオキシド−プロピレンオキシドコポリマー、マレイン酸無水物−ジイソブチレンコポリマー、ポリアクリル酸及びポリメタクリル酸並びにそれらの塩、メチルセルロース、カルボキシメチルセルロース、ヒドロキシルメチルセルロース、ポリウレタン、アルカリ金属リン酸塩及び修飾リン酸の塩、並びにそれらの混合物である。
【００３６】
消泡剤の例は、ポリグリコール、トリグリセリド、ポリシロキ酸−ポリエーテルコポリマー及びシリコーン油である。
【００３７】
疎水化剤の例は、特にオリゴマー及びポリマーシロキサン並びにシリコーン樹脂である。
【００３８】
好ましい実施形態において、本発明による分散塗料は、実質的に防腐剤、特にイソチアゾリンを含まない。
【００３９】
本発明はさらに、本発明による分散塗料を製造するためのプロセスであって、
ａ．各々の場合に分散塗料の総重量に基づいて、
ｉ．１重量％〜１５重量％の顔料と、
ｉｉ．３０重量％〜６０重量％のフィラーと、
ｉｉｉ．１重量％〜２５重量％のポリマーと、
ｉｖ．０．１重量％〜３．５重量％のアルカリ金属アルキルシリコネートと、
ｖ．２５重量％〜７０重量％の水と、
を含む組成物を準備するステップと、
ｂ．ａに列挙された成分を分散させるステップと、
ｃ．ｐＨを１０〜１２の値に調節するステップと、
を含む、プロセスを提供する。
【００４０】
列挙されたステップは任意の所望の順序で行うことができ、好ましくは、列挙されたステップは列挙された順序で行われる。
【００４１】
本発明による分散塗料に関するアルカリ金属アルキルシリコネートに関して記述されることは、また、本発明によるプロセスのアルカリ金属アルキルシリコネートに等しく当てはまる。
【００４２】
本発明による分散塗料に関する顔料に関して記述されることは、また、本発明によるプロセスの顔料に等しく当てはまる。
【００４３】
本発明による分散塗料に関するフィラーに関して記述されることは、また、本発明によるプロセスのフィラーに等しく当てはまる。
【００４４】
本発明による分散塗料に関するｐＨ及びアルカリ性物質に関して記述されることは、また、本発明によるプロセスのｐＨ及びアルカリ性物質に等しく当てはまる。
【００４５】
本発明による分散塗料に関するポリマーに関して記述されることは、また、本発明によるプロセスのポリマーに等しく当てはまる。
【００４６】
本発明による分散塗料は、種々の使用に適する。これは、特に、内装塗布及び／又は外装塗布における使用に適する。
【００４７】
本発明は、同様に、分散塗料を安定化するための、アルカリ金属アルキルシリコネート、特に、カリウムメチルシリコネートの使用に関連する。
【００４８】
本発明は、以下でより具体的に例を用いて説明されるが、それらの例は説明的及び非限定的なものに過ぎない。
【実施例】
【００４９】
表１に報告される以下の調合物を有する分散塗料は、表１に記載される成分を、各々の場合に重量％で添加される量で混合することによって製造された。
【００５０】
【表１】
2019511627.tif 000002
【００５１】
調合物Ａ及び調合物Ｂは、変色せずに６ヶ月を超える貯蔵安定性を示し、容易に施工可能であった。特に、これら調合物は良好な施工性を示し、塗布後、均一な全体的印象を有する表面を与えた。６ヶ月後、調合物Ａは１１．３のｐＨを有し、調合物Ｂは１１．４のｐＨを有した。
【国際調査報告】
2019511627.tif 000003
2019511627.tif 000004
2019511627.tif 000005
2019511627.tif 000006
2019511627.tif 000007
2019511627.tif 000008